"一般式1式中、2つの及びは、同一でも異なっていてもよく、それぞれ互いに独立に、式2-1式中、Zは五員環へテロアリーレン基を示し、nはZの個数を表し、0~4の整数であり、Rは水素原子、直鎖又は分岐状の炭素原子数1~18のアルキル基又はカルボキシル基を示す。ただし、2個のR及び複数個のZは同一でも異なっていてもよい。で示される基、又は式2-2式中、R1及びR2は、それぞれ互いに独立に、水素原子、直鎖又は分岐状の炭素原子数1~30のアルキル基を示すか、または、同じピリジン環に存在するR1とR2、又はR2同士は互いに結合して環を形成している。ただし、2個のR1及び2個のR2は同一でも異なっていてもよい。で示される基、又は式2-3式中、Arは置換基を有していても良いアリール基を示す。ただし、2個のArは同一でも異なっていてもよい。で示される基のいずれかを示す。Xは対イオンを示し、mは錯体の電荷を中和するのに必要な対イオンの数を示す。但し、2つの及びの少なくとも1つは、nが1~4の整数である式2-1で示される基、又は式2-3で示される基を示すか、又はが、式2-2で示される基を示す。1又は複数のカルボキシル基-COOHのプロトンHは解離していても良い。で示される二核ルテニウム錯体色素。一般式1において、2つの及びの少なくとも1つが、nが1~4の整数であり、Rが水素原子、又は直鎖又は分岐状の炭素原子数1~18のアルキル基である式2-1で示される基を示すことを特徴とする請求項1記載の二核ルテニウム錯体色素。一般式1において、2つのが、nが1~4の整数であり、Rが水素原子、又は直鎖又は分岐状の炭素原子数1~18のアルキル基である式2-1で示される基、又は式2-2で示される基を示し、が、nが1~4の整数であり、Rが水素原子、又は直鎖又は分岐状の炭素原子数1~18のアルキル基である式2-1で示される基を示すことを特徴とする請求項2記載の二核ルテニウム錯体色素。一般式1において、2つのが、R1が直鎖又は分岐状の炭素原子数1~30のアルキル基であり、R2が水素原子である式2-2で示される基を示し、が、nが1~4の整数であり、Rが水素原子、又は直鎖又は分岐状の炭素原子数1~18のアルキル基である式2-1で示される基を示すことを特徴とする請求項3記載の二核ルテニウム錯体色素。一般式1において、2つのが、nが1~4の整数であり、Rが水素原子、又は直鎖又は分岐状の炭素原子数1~18のアルキル基である式2-1で示される基を示し、が、nが0であり、Rがカルボキシル基である式2-1で示される基を示すことを特徴とする請求項2記載の二核ルテニウム錯体色素。一般式1において、2つの及びの少なくとも1つが、式2-3で示される基を示すことを特徴とする請求項1記載の二核ルテニウム錯体色素。一般式1において、2つのが、式2-3で示される基、又は式2-2で示される基を示し、が、式2-3で示される基を示すことを特徴とする請求項6記載の二核ルテニウム錯体色素。一般式1において、2つのが、式2-2で示される基を示し、が、式2-3で示される基を示すことを特徴とする請求項7記載の二核ルテニウム錯体色素。一般式1において、2つのが、R1が水素原子であり、R2同士が互いに結合してベンゼン環を形成している式2-2で示される基を示し、が、式2-3で示される基を示すことを特徴とする請求項8記載の二核ルテニウム錯体色素。一般式1において、2つのが、式2-3で示される基を示し、が、nが0であり、Rがカルボキシル基である式2-1で示される基を示すことを特徴とする請求項6記載の二核ルテニウム錯体色素。式2-3中のArが、置換基を有していても良いフェニル基を示すことを特徴とする請求項6~10のいずれかに記載の二核ルテニウム錯体色素。式2-3中のArが、式3-1式中、R3は直鎖又は分岐状の炭素原子数1~18のアルキル基を示す。で示される基を示すことを特徴とする請求項11記載の二核ルテニウム錯体色素。一般式1において、2つのが、式2-2で示される基を示し、が、R1および/またはR2が直鎖又は分岐状の炭素原子数1~30のアルキル基である式2-2で示される基を示すことを特徴とする請求項1記載の二核ルテニウム錯体色素。一般式1において、2つのが、式2-2で示される基を示し、が、R1が直鎖又は分岐状の炭素原子数1~30のアルキル基であり、R2が水素原子である式2-2で示される基を示すことを特徴とする請求項13記載の二核ルテニウム錯体色素。一般式1において、2つのが、R1が直鎖又は分岐状の炭素原子数1~30のアルキル基であり、R2が水素原子である式2-2で示される基を示し、が、R1が直鎖又は分岐状の炭素原子数1~30のアルキル基であり、R2が水素原子である式2-2で示される基を示すことを特徴とする請求項14記載の二核ルテニウム錯体色素。一般式1において、2つのが、R1が水素原子であり、R2同士が互いに結合してベンゼン環を形成している式2-2で示される基を示し、が、R1が直鎖又は分岐状の炭素原子数1~30のアルキル基であり、R2が水素原子である式2-2で示される基を示すことを特徴とする請求項14記載の二核ルテニウム錯体色素。請求項1~16のいずれかに記載の二核ルテニウム錯体色素と半導体微粒子を含むことを特徴とする光電変換素子。前記半導体微粒子が、酸化チタン、酸化亜鉛及び酸化スズからなる群より選ばれる少なくとも1種の半導体微粒子であることを特徴とする請求項17記載の光電変換素子。請求項17~18のいずれかに記載の光電変換素子を備えることを特徴とする光化学電池。電極として請求項17~18のいずれかに記載の光電変換素子と対極とを有し、その間に電解質層を有することを特徴とする光化学電池。請求項1~16のいずれかに記載の二核ルテニウム錯体色素を含む溶液に半導体微粒子を浸漬する工程を有することを特徴とする光電変換素子の製造方法。導電性支持体上に、半導体微粒子を含む半導体層を形成する工程と、この半導体層を請求項1~16のいずれかに記載の二核ルテニウム錯体色素を含む溶液に浸漬する工程とを有することを特徴とする光電変換素子の製造方法。一般式2式中、Ar、X及びmは、前記と同義である。で示される単核ルテニウム錯体前駆体。一般式3式中、Arは、前記と同義である。で示される単核ルテニウム錯体。一般式4式中、Ar、X及びmは、前記と同義である。で示される単核ルテニウム錯体。本発明の目的は、より高い吸光係数を持ち、より長波長域までの光吸収能力を有し、広い光波長域にわたって太陽光を電気に変換することが可能となり得る、光電変換効率が高い光電変換素子、及び光化学電池を提供するための金属錯体色素、あるいは高い耐久性を有する光電変換素子、及び光化学電池を提供するための金属錯体色素を提供することである。本発明は以下の事項に関する。1.一般式1式中、2つの及びは、同一でも異なっていてもよく、それぞれ互いに独立に、式2-1式中、Zは五員環へテロアリーレン基を示し、nはZの個数を表し、0~4の整数であり、Rは水素原子、直鎖又は分岐状の炭素原子数1~18のアルキル基又はカルボキシル基を示す。ただし、2個のR及び複数個のZは同一でも異なっていてもよい。で示される基、又は式2-2式中、R1及びR2は、それぞれ互いに独立に、水素原子、直鎖又は分岐状の炭素原子数1~30のアルキル基を示すか、または、同じピリジン環に存在するR1とR2、又はR2同士は互いに結合して環を形成している。ただし、2個のR1及び2個のR2は同一でも異なっていてもよい。で示される基、又は式2-3式中、Arは置換基を有していても良いアリール基を示す。ただし、2個のArは同一でも異なっていてもよい。で示される基のいずれかを示す。Xは対イオンを示し、mは錯体の電荷を中和するのに必要な対イオンの数を示す。但し、2つの及びの少なくとも1つは、nが1~4の整数である式2-1で示される基、又は式2-3で示される基を示すか、又はが、式2-2で示される基を示す。1又は複数のカルボキシル基-COOHのプロトンHは解離していても良い。で示される二核ルテニウム錯体色素。2.前記1記載の二核ルテニウム錯体色素と半導体微粒子を含むことを特徴とする光電変換素子。3.前記半導体微粒子が、酸化チタン、酸化亜鉛及び酸化スズからなる群より選ばれる少なくとも1種の半導体微粒子であることを特徴とする前記2記載の光電変換素子。4.前記2記載の光電変換素子を備えることを特徴とする光化学電池。5.電極として前記2記載の光電変換素子と対極とを有し、その間に電解質層を有することを特徴とする光化学電池。6.前記1記載の二核ルテニウム錯体色素を含む溶液に半導体微粒子を浸漬する工程を有することを特徴とする光電変換素子の製造方法。7.導電性支持体上に、半導体微粒子を含む半導体層を形成する工程と、この半導体層を前記1記載の二核ルテニウム錯体色素を含む溶液に浸漬する工程とを有することを特徴とする光電変換素子の製造方法。本発明により、より高い吸光係数を持ち、より長波長域までの光吸収能力を有する金属錯体色素を提供することができる。この金属錯体色素を用いることにより、広い光波長域にわたって太陽光を電気に変換することができる、光電変換効率が高い光電変換素子、及び光化学電池を提供することが可能となり得る。また、本発明により、高い耐久性を有する光電変換素子、及び光化学電池が得られる金属錯体色素を提供することができる。本発明の置換ビピリジル基を有する二核ルテニウム錯体色素は前記の一般式1で示されるものである。本発明の二核ルテニウム錯体色素としては、i2つの及びの少なくとも1つが、nが1~4の整数であり、Rが水素原子、又は直鎖又は分岐状の炭素原子数1~18のアルキル基である式2-1で示される基であるもの二核ルテニウム錯体色素Aとも言う。ii2つの及びの少なくとも1つが、式2-3で示される基であるもの二核ルテニウム錯体色素Bとも言う。iii2つのが、式2-2で示される基であり、が、R1および/またはR2が直鎖又は分岐状の炭素原子数1~30のアルキル基である式2-2で示される基であるもの二核ルテニウム錯体色素Cとも言う。が好ましい。二核ルテニウム錯体色素Aの中では、2つのが、nが1~4の整数であり、Rが水素原子、又は直鎖又は分岐状の炭素原子数1~18のアルキル基である式2-1で示される基、又は式2-2で示される基であり、更に好ましくはR1が直鎖又は分岐状の炭素原子数1~30のアルキル基であり、R2が水素原子である式2-2で示される基であり、が、nが1~4の整数であり、Rが水素原子、又は直鎖又は分岐状の炭素原子数1~18のアルキル基である式2-1で示される基であるものが好ましい。また、2つのが、nが1~4の整数であり、Rが水素原子、又は直鎖又は分岐状の炭素原子数1~18のアルキル基である式2-1で示される基であり、が、nが0であり、Rがカルボキシル基である式2-1で示される基であるものも好ましい。二核ルテニウム錯体色素Bの中では、2つのが、式2-3で示される基、又は式2-2で示される基、更に好ましくは式2-2で示される基であり、特に好ましくはR1が水素原子であり、R2同士が互いに結合してベンゼン環を形成している式2-2で示される基であり、が、式2-3で示される基であるものが好ましい。また、2つのが、式2-3で示される基であり、が、nが0であり、Rがカルボキシル基である式2-1で示される基であるものも好ましい。式2-3中のArは、置換基を有していても良いフェニル基であることが好ましく、式3-1式中、R3は直鎖又は分岐状の炭素原子数1~18のアルキル基を示す。で示される基であることが特に好ましい。二核ルテニウム錯体色素Cの中では、2つのが、式2-2で示される基であり、更に好ましくはR1が直鎖又は分岐状の炭素原子数1~30のアルキル基であり、R2が水素原子である式2-2で示される基、又はR1が水素原子であり、R2同士が互いに結合してベンゼン環を形成している式2-2で示される基であり、が、R1が直鎖又は分岐状の炭素原子数1~30のアルキル基であり、R2が水素原子である式2-2で示される基であるものが好ましい。式2-1において、Zは五員環へテロアリーレン基を示し、例えば、チエニル基、フリル基、ピロリル基、チアゾリル基、オキサゾリル基、イミダゾリル基、イソチアゾリル基、イソオキサゾリル基、ピラゾリル基、トリアゾリル基、オキサジアゾリル基、チアジアゾリル基などが挙げられる。Zとしては、例えば、チアゾリル基が好ましい。Zは1個でも、2~4個でもよく、好ましくは1~3個であり、更に好ましくは2個である。すなわち、式2-1において、nは好ましくは1~3であり、更に好ましくは2である。nが2以上の場合、複数存在するZは異なっていてもよい。また、場合によりZは0個でもよく、0個が好ましい場合もある。式2-1において、Rは水素原子、直鎖又は分岐状の炭素原子数1~18のアルキル基又はカルボキシル基を示す。2個のRは異なっていてもよい。Rとしては、水素原子、又はメチル基、エチル基、プロピル基、ブチル基、ペンチル基、ヘキシル基、ヘプチル基、オクチル基、ノニル基、デシル基、ウンデシル基、ドデシル基等の直鎖又は分岐状の炭素原子数1~18のアルキル基が好ましく、水素原子、直鎖又は分岐状の炭素原子数1~12のアルキル基が更に好ましく、炭素原子数1~12のアルキル基が特に好ましい。としては、nが0であり、Rがカルボキシル基である式2-1で示される基も特に好ましい。前記Zは、前記R以外にも、置換基を有していても良い即ち、任意の水素原子が置換基で置換されていても良い。その置換基としては、例えば、メチル基、エチル基、プロピル基、ブチル基、ペンチル基、ヘキシル基、ヘプチル基、オクチル基、ノニル基、デシル基、ウンデシル基、ドデシル基等の炭素原子数1~18のアルキル基;メトキシ基、エトキシ基、プロポキシ基、ブトキシ基、ペントキシ基、ヘキシロキシ基、ヘプチロキシ基、オクチロキシ基、ノニロキシ基、デシロキシ基、ウンデシロキシ基、ドデシロキシ基等の炭素原子数1~18のアルコキシ基;メチルチオ基、エチルチオ基、プロピルチオ基、ブチルチオ基、ペンチルチオ基、ヘキシルチオ基、ヘプチルチオ基、オクチルチオ基、ノニルチオ基、デシルチオ基、ウンデシルチオ基、ドデシルチオ基等の炭素原子数1~18のアルキルチオ基;N,N-ジメチルアミノ基、N,N-ジエチルアミノ基、N,N-ジプロピルアミノ基、N,N-ジブチルアミノ基、N,N-ジペンチルアミノ基、N,N-ジヘキシルアミノ基、N,N-ジヘプチルアミノ基、N,N-ジオクチルアミノ基、N,N-ジノニルアミノ基、N,N-ジデシルアミノ基、N,N-ジウンデシルアミノ基、N,N-ジドデシルアミノ基等の炭素原子数1~18のN,N-ジアルキルアミノ基;N-メチルアミノ基、N-エチルアミノ基、N-プロピルアミノ基、N-ブチルアミノ基、N-ペンチルアミノ基、N-ヘキシルアミノ基、N-ヘプチルアミノ基、N-オクチルアミノ基、N-ノニルアミノ基、N-デシルアミノ基、N-ウンデシルアミノ基、N-ドデシルアミノ基等の炭素原子数1~18のN-アルキルアミノ基;メチルシリル基、エチルシリル基、プロピルシリル基、ブチルシリル基、ペンチルシリル基、ヘキシルシリル基、ヘプチルシリル基、オクチルシリル基、ノニルシリル基、デシルシリル基、ウンデシルシリル基、ドデシルシリル基等の炭素原子数1~18のアルキルシリル基;ジメチルシリル基、ジエチルシリル基、ジプロピルシリル基、ジブチルシリル基、ジペンチルシリル基、ジヘキシルシリル基、ジヘプチルシリル基、ジオクチルシリル基、ジノニルシリル基、ジデシルシリル基、ジウンデシルシリル基、ジドデシルシリル基等の炭素原子数1~18のジアルキルシリル基;トリメチルシリル基、トリエチルシリル基、トリプロピルシリル基、トリブチルシリル基、トリペンチルシリル基、トリヘキシルシリル基、トリヘプチルシリル基、トリオクチルシリル基、トリノニルシリル基、トリデシルシリル基、トリウンデシルシリル基、トリドデシルシリル基等の炭素原子数1~18のトリアルキルシリル基;エテニル基、プロペニル基、ブテニル基、ペンテニル基、ヘキセニル基、ヘプテニル基、オクテニル基、ノネニル基、デセニル基、ウンデセニル基、ドデセニル基等の炭素原子数1~18のアルケニル基;エチニル基、プロピニル基、ブチニル基、ペンチニル基、へキシニル基、オクチニル基、ノニニル基、デシニル基、ウンデシニル基、ドデシニル基等の炭素原子数1~18のアルキニル基;メチルイミノ基、エチルイミノ基、プロピルイミノ基、ブチルイミノ基、ペンチルイミノ基、ヘキシルイミノ基、ヘプチルイミノ基、オクチルイミノ基、ノニルイミノ基、デシルイミノ基、ウンデシルイミノ基、ドデシルイミノ基等の炭素原子数1~18のアルキルイミノ基;ヒドロキシ基;アミノ基;メルカプト基;フルオロ原子、クロロ原子、ブロモ原子、ヨード原子等のハロゲン原子、カルボキシル基が挙げられる。なお、これらの置換基の数や位置は特に限定されず、隣接する基同士が互いに結合して環を形成していても良い。式2-2において、R1及びR2は、水素原子、直鎖又は分岐状の炭素原子数1~30、好ましくは炭素原子数1~18のアルキル基を示すか、または、同じピリジン環に存在するR1とR2、又はR2同士は互いに結合して環を形成している。2個のR1及び2個のR2は異なっていてもよい。R1及びR2としては、例えば、水素原子;メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基が挙げられる。R1及びR2としては、例えば、R1が直鎖又は分岐状の炭素原子数1~18のアルキル基、更に好ましくは直鎖又は分岐状の炭素原子数1~12のアルキル基であり、R2が水素原子であることが好ましい。R1及びR2は置換されていてもよく、Zで示した置換基を有していても良い。なお、これらの置換基の数や位置は特に限定されず、隣接する基同士が互いに結合して環を形成していても良い。また、同じピリジン環に存在するR1とR2、又はR2同士が互いに結合して環を形成していてもよい。形成される環としては、例えば、シクロヘキサン環等の非共役系の環;ベンゼン環、ナフタレン環、アントラセン環、ペンタセン環等の共役系の環が挙げられるが、好ましくは共役系の環、更に好ましくはベンゼン環である。式2-2において、R1が水素原子であり、R2同士が互いに結合して環、好ましくはベンゼン環を形成していることも特に好ましい。形成される環は置換されていてもよく、Zで示した置換基を有していても良い。なお、これらの基は各種異性体を含む。式2-3において、Arは置換基を有していても良いアリール基を示し、例えば、フェニル基、ナフチル基、アントリル基、テトラセニル基、ペンタセニル基、アズレニル基、フルオレニル基、フェナントレニル基、トリフェニレニル基、ピレニル基、クリセニル基、ピセニル基、ペリレニル基、ペンタフェレニル基、ジベンゾフェナントレニル基などが挙げられる。Arとしては、例えば、置換もしくは無置換のフェニル基が好ましい。2個のArは異なっていてもよい。前記Arは置換基を有していても良く即ち、任意の水素原子が置換基で置換されていても良く、その置換基としては、例えば、Zで示した置換基が挙げられる。なお、これらの置換基の数や位置は特に限定されず、隣接する基同士が互いに結合して環を形成していても良い。Arとしては、例えば、式3-1式中、R3は直鎖又は分岐状の炭素原子数1~18のアルキル基を示す。で示される基が特に好ましい。R3としては、例えば、メチル基、エチル基、プロピル基、ブチル基、ペンチル基、ヘキシル基、ヘプチル基、オクチル基、ノニル基、デシル基、ウンデシル基、ドデシル基が挙げられ、直鎖又は分岐状の炭素原子数1~12のアルキル基が好ましく、直鎖又は分岐状の炭素原子数1~6のアルキル基が更に好ましい。又、一般式1において、Xは、対イオンを示し、例えば、ヘキサフルオロリン酸イオン、過塩素酸イオン、テトラフェニルホウ酸イオン、テトラフルオロホウ酸イオン、トリフルオロメタンスルホン酸イオン、チオシアン酸イオン、硫酸イオン、硝酸イオン、ハロゲン化物イオン等が挙げられるが、好ましくはヘキサフルオロリン酸イオン、テトラフルオロホウ酸イオン、トリフルオロメタンスルホン酸イオン、硝酸イオン、ハロゲン化物イオンであり、更に好ましくはヘキサフルオロリン酸イオン、テトラフルオロホウ酸イオン、硝酸イオン、ヨウ化物イオンである。mは錯体の電荷を中和するのに必要な対イオンの数を示す。本発明の五員環ヘテロアリール基置換ビピリジル基を有する二核ルテニウム錯体色素二核ルテニウム錯体色素Aは、WO2006/038587等を参考にして、例えば、以下の式に示すように、異なる単核ルテニウム錯体同士を反応させることによって得られる。式中、Z、n、R、R1及びR2は前記と同義である。X-は対イオンである1価のアニオンを示す。式中、Z、n及びRは前記と同義である。X-は対イオンである1価のアニオンを示し、Yはハロゲン原子、Lは中性分子、例えば、水分子やアセトン等の有機溶媒分子などを示す。なお、codは1,5-シクロオクタジエンである。なお、対イオンXは1価のアニオンに限られないが、他のものも同様にして合成することができる。本発明の不飽和基置換ビピリジル基を有する二核ルテニウム錯体色素二核ルテニウム錯体色素Bは、例えば、以下の式に示すように、異なる単核ルテニウム錯体同士を反応させることによって得られる。式中、Arは前記と同義であり、X-は対イオンである1価のアニオンを示し、Yはハロゲン原子、Zは中性分子を示す。なお、codは1,5-シクロオクタジエンである。なお、対イオンXは1価のアニオンに限られないが、他のものも同様にして合成することができる。片方の単核ルテニウム錯体は、一旦、単核ルテニウム錯体前駆体を経由して合成されるが、その合成中間体である、一般式2式中、Ar、X及びmは前記と同義である。で示される単核ルテニウム錯体、及び一般式3式中、Arは前記と同義である。で示される単核ルテニウム錯体は新規化合物である。なお、一般式3の化合物は、一般式4のように一つNHプロトンを有していてもよい。式中、Ar、X及びmは前記と同義である。本発明の別の不飽和基置換ビピリジル基を有する二核ルテニウム錯体色素二核ルテニウム錯体色素Bは、例えば、以下の式に示すように、異なる単核ルテニウム錯体同士を反応させることによって得られる。式中、Ar、R1及びR2は前記と同義である。X-は対イオンである1価のアニオンを示す。なお、対イオンXは1価のアニオンに限られないが、他のものも同様にして合成することができる。本発明の置換ビピリジル基を有する二核ルテニウム錯体色素二核ルテニウム錯体色素Cは、例えば、以下の式に示すように、[Rup-cymeneCl2]2に配位子、単核ルテニウム錯体を順次反応させることによって得られる。式中、R1及びR2は前記と同義である。X-は対イオンである1価のアニオンを示す。なお、対イオンXは1価のアニオンに限られないが、他のものも同様にして合成することができる。本発明の置換ビピリジル基を有する二核ルテニウム錯体色素は、1又は複数のカルボキシル基-COOHのプロトンHが解離していても良い。プロトンHの解離は、主として溶液のpHを調整することによってなされる。本発明の光電変換素子は、前記二核ルテニウム錯体色素と半導体微粒子とを含むものである。前記二核ルテニウム錯体色素は半導体微粒子表面に吸着されており、半導体微粒子はルテニウム錯体色素により増感されている。より具体的には、本発明の光電変換素子は、上記のルテニウム錯体色素により増感された半導体微粒子を導電性支持体電極上に固定したものである。導電性電極は、透明基板上に形成された透明電極であることが好ましい。導電剤としては、例えば、金、銀、銅、白金、パラジウム等の金属、スズをドープした酸化インジウムITOに代表される酸化インジウム系化合物、フッ素をドープした酸化錫FTOに代表される酸化スズ系化合物、酸化亜鉛系化合物等が挙げられる。半導体微粒子としては、例えば、酸化チタン、酸化亜鉛、酸化スズ等が挙げられる。又、酸化インジウム、酸化ニオブ、酸化タングステン、酸化バナジウム、チタン酸ストロンチウム、チタン酸カルシウム、チタン酸バリウム、ニオブ酸カリウムなどの複合酸化物半導体、カドミウム又はビスマスの硫化物、カドミウムのセレン化物又はテルル化物、ガリウムのリン化物又はヒ素化物等も挙げられる。半導体微粒子としては、酸化物が好ましく、例えば、酸化チタン、酸化亜鉛、酸化スズ、又はこれらのいずれか1種以上を含む混合物が特に好ましい。半導体微粒子の一次粒子径は特に限定されないが、通常、1~5000nm、好ましくは2~500nm、特に好ましくは5~400nmである。半導体微粒子に二核ルテニウム錯体色素を吸着させる方法としては、導電性支持体上に半導体微粒子を含む半導体層半導体微粒子膜を形成した後、これを二核ルテニウム錯体色素を含む溶液に浸漬する方法が挙げられる。半導体層は、導電性支持体上に半導体微粒子のペーストを塗布し、加熱焼成して形成することができる。そして、色素溶液に浸漬後、この半導体層が形成された導電性支持体を洗浄、乾燥する。色素溶液の溶媒としては、例えば、水;メタノール、エタノール、イソプロピルアルコール、t-ブチルアルコール、エチレングリコール等のアルコール類;アセトニトリル、プロピオニトリル等のニトリル類;N,N-ジメチルアセトアミド、N,N-ジメチルホルムアミド等のアミド類;N-メチルピロリドン等の尿素類;ジメチルスルホキシド等のスルホキシド類が挙げられるが、好ましくは水、アルコール類、ニトリル類、更に好ましくは水、エタノール、イソプロピルアルコール、t-ブタノール、アセトニトリルが用いられる。なお、これらの溶媒は単独で用いてもよく、2種以上を混合して用いてもよい。溶液中の色素の濃度は、好ましくは0.001mmol/l~本発明の各々の錯体色素の飽和濃度、更に好ましくは0.001~100mmol/l、特に好ましくは0.01~10mmol/l、より好ましくは0.05~1.0mmol/lである。又、色素溶液には、例えば、コール酸、デオキシコール酸、ケノデオキシコール酸等のステロイド骨格を有する化合物を添加しても良い。色素を吸着させる際の温度は、通常、0~80°Cとすれば良く、好ましくは20~40°Cである。色素を吸着させる時間色素溶液に浸漬する時間は、二核ルテニウム錯体色素の種類、濃度等の条件に応じて適宜決定することができる。本発明の光化学電池は、上記のような本発明の光電変換素子を用いたものである。より具体的には、電極として上記の本発明の光電変換素子と対極とを有し、その間に電解質層を有するものである。本発明の光電変換素子を用いた電極と対極の少なくとも片方は透明電極である。対極は光電変換素子と組み合わせて光化学電池としたときに正極として作用するものである。対極としては、上記導電性電極と同様に導電層を有する基板を用いることもできるが、金属板そのものを使用すれば、基板は必ずしも必要ではない。対極に用いる導電剤としては、白金や炭素等の金属、フッ素をドープした酸化スズ等の導電性金属酸化物が挙げられる。電解質酸化還元対としては特に限定されず、公知のものをいずれも用いることができる。例えば、ヨウ素とヨウ化物例えば、ヨウ化リチウム、ヨウ化カリウム等の金属ヨウ化物、またはヨウ化テトラブチルアンモニウム、ヨウ化テトラプロピルアンモニウム、ヨウ化ピリジニウム、ヨウ化イミダゾリウム等の4級アンモニウム化合物のヨウ化物の組み合わせ、臭素と臭化物の組み合わせ、塩素と塩化物の組み合わせ、アルキルビオローゲンとその還元体の組み合わせ、キノン/ハイドロキノン、鉄IIイオン/鉄IIIイオン、銅Iイオン/銅IIイオン、マンガンIIイオン/マンガンIIIイオン、コバルトイオンII/コバルトイオンIII等の遷移金属イオン対、フェロシアン/フェリシアン、四塩化コバルトII/四塩化コバルトIII、四臭化コバルトII/四臭化コバルトIII、六塩化イリジウムII/六塩化イリジウムIII、六シアノ化ルテニウムII/六シアノ化ルテニウムIII、六塩化ロジウムII/六塩化ロジウムIII、六塩化レニウムIII/六塩化レニウムIV、六塩化レニウムIV/六塩化レニウムV、六塩化オスミウムIII/六塩化オスミウムIV、六塩化オスミウムIV/六塩化オスミウムV等の錯イオンの組み合わせ、コバルト、鉄、ルテニウム、マンガン、ニッケル、レニウムといった遷移金属とビピリジンやその誘導体、ターピリジンやその誘導体、フェナントロリンやその誘導体といった複素共役環及びその誘導体で形成されているような錯体類、フェロセン/フェロセニウムイオン、コバルトセン/コバルトセニウムイオン、ルテノセン/ルテノセウムイオンといったシクロペンタジエン及びその誘導体と金属の錯体類、ポルフィリン系化合物類等が使用できる。好ましい電解質は、ヨウ素とヨウ化リチウムや4級アンモニウム化合物のヨウ化物とを組み合わせた電解質である。電解質の状態は、有機溶媒に溶解した液体であっても、溶融塩、ポリマーマトリックスに含浸漬したいわゆるゲル電解質や、固体電解質であっても良い。電解液の溶媒としては、例えば、水、アルコール類、ニトリル類、鎖状エーテル類、環状エーテル類、鎖状エステル類、環状エステル類、鎖状アミド類、環状アミド類、鎖状スルホン類、環状スルホン類、鎖状尿素類、環状尿素類、アミン類等が使用される。なお、前記溶媒は、これらに限定されるものではなく、単独又は2種類以上を混合して用いることができる。本発明の光化学電池は、従来から適用されている方法によって製造することができる。例えば、前述のように、透明電極上に酸化物等の半導体微粒子のペーストを塗布し、加熱焼成して半導体微粒子の薄膜を作製する。半導体微粒子の薄膜がチタニアの場合、例えば温度450~500°C、加熱時間30分で焼成する。この薄膜の付いた透明電極を色素溶液本発明の二核ルテニウム錯体色素を含む溶液に浸漬し、色素を担持して光電変換素子を作製する。更に、この光電変換素子と対極として白金又は炭素を蒸着した透明電極を合わせ、その間に電解質溶液を入れることにより本発明の光化学電池を製造することができる。本発明を以下の実施例により更に詳細に説明するが、本発明の範囲はそれらに限定されるものではない。なお、実施例中の略称は以下の通りである。bpy;2,2’-ビピリジンdnbpy;4,4’-ジノニル-2,2’-ビピリジンH2dcbpy;2,2’-ビピリジン-4,4’-ジカルボン酸Etcbpy;2,2’-ビピリジン-4,4’-ジカルボン酸ジエチルエステルBiBzImH2,BiBzIm;2,2’-ビベンズイミダゾールBiHeBiTbpy;4,4’-ビス5’-ヘキシル-[2,2’-ビチオフェン]-5-イル-2,2’-ビピリジンBiHexoStbpy;4,4’-ビス4-ヘキシロキシスチリル-2,2’-ビピリジンphen;1,10-フェナントロリンOTf:トリフルオロメタンスルホン酸イオンcod;1,5-シクロオクタジエン<二核ルテニウム錯体色素A>実施例A1二核ルテニウム錯体色素1aの合成アルゴン雰囲気下、200mLの三口フラスコにジクロロ-p-シメンルテニウムダイマー0.100g,0.163mmol、BiHeBiTbpy0.214g,0.328mmol及びN,N-ジメチルホルムアミド50mLを加えて脱気した。その後、60°Cで4時間反応させた。反応液を放冷後、H2dcbpy0.08g,0.328mmolを加え、再び脱気した後、140°Cで21.5時間反応させた。反応液を放冷後、水酸化ナトリウム0.030g、[Rudnbpy2BiBzIm]0.330g,0.294mmolを加え、140°Cで6.5時間反応させた。得られた反応液を濾過し、濾液を減圧下で濃縮し、濃縮物にアセトン30mL及びpH2.4ヘキサフルオロリン酸水溶液90mLを加え、室温で1時間攪拌した後、濾過し、アセトン:pH2.4ヘキサフルオロリン酸水溶液=1:3で洗浄し、二核ルテニウム錯体色素1a0.610gを得た。この二核ルテニウム錯体色素の代表構造を式1aに示す。当該錯体色素は、カルボキシル基の1又は複数のプロトンが解離しているものもある。実施例A2二核ルテニウム錯体色素2aの合成実施例A2-A単核ルテニウム錯体M-1;[RuEtcbpy2H2O2]OTf2の合成窒素雰囲気下、500mLの三口フラスコに市販のH2dcbpy、濃硫酸10mL及びエタノール130mLを加え、一晩還流し、反応させた。反応液を放冷後、中和し、濾過した。濾物を熱水で洗浄し、エタノール/水95:5で再結晶を行った。結晶を濾過し、真空乾燥し、Etcbpy4.92gを得た。次に、アルゴン雰囲気下、1000mLの三口フラスコに市販の塩化ルテニウム1.18g,4.51mmol、Etcbpy2.64g,8.79mmol及びエタノール500mLを加え、7時間還流し、反応させた。反応液を放冷後、濾過し、真空乾燥して、[RuEtcbpy2Cl2]1.64gを得た。また、濾液を減圧濃縮し、濃縮物に2mol/L塩酸300mLを加え、5分室温で攪拌後、濾過した。濾物を水で洗浄し、エタノール/ジクロロメタン10:3で再結晶を行い、濾過し、真空乾燥して、[RuEtcbpy2Cl2]1.34gを得、計2.98gを得た。続いて、200mLの三口フラスコに[RuEtcbpy2Cl2]1.37g,1.77mmol、トリフルオロメタンスルホン酸銀1.09g,4.25mmol及びジクロロメタン140mLを加え、室温で1時間攪拌した。反応液を一晩静置した後、濾過した。濾液を減圧下で濃縮し、濃縮物にジエチルエーテルを加え、5分間室温で攪拌した後、濾過した。濾物をジエチルエーテルで洗浄し、真空乾燥し、[RuEtcbpy2H2O2]OTf21.62gを得た。実施例A2-B単核ルテニウム錯体M-2[BiBzImRuBiHeBiTbpy2]の合成200mLの三口フラスコにBiHeBiTbpy0.375g,0.574mmol、[RucodCl2]n0.096g,0.344mmol及びN,N-ジメチルアセトアミド36mLを加えて脱気した。その後、2.45GHzのマイクロ波照射下にて攪拌しながら24分間還流させた。反応液を放冷後、吸引濾過によって濾物を回収し、N,N-ジメチルアセトアミドで洗浄、真空乾燥し、[RuBiHeBiTbpy2Cl2]0.371gを得た。次に、アルゴン雰囲気下、100mLの三口フラスコにRuBiHeBiTbpy2Cl20.357g,0.242mmol、BiBzImH20.062g,0.266mmol及びN,N-ジメチルアセトアミド25mLを加えて脱気した。その後、2.45GHzのマイクロ波照射下にて攪拌しながら断続的に98分間還流させた。反応液を放冷後、濾過した。得られた濾液に水12mLを加え、1mLの水に溶解させたヘキサフルオロリン酸アンモニウム0.158g,0.097mmolを加え、室温で1時間攪拌した。攪拌した懸濁液を濾過し、濾物をN,N-ジメチルアセトアミド:水=20:12で洗浄後、真空乾燥し、[RuBiHeBiTbpy2BiBzImH2]PF620.166gを得た。続いて、100mLの三口フラスコに[RuBiHeBiTbpy2BiBzImH2]PF620.149g,0.077mmol、メタノール5mL及び28ナトリウムメトキシドメタノール溶液0.15mL0.77mmolを加えて脱気した。その後、2時間還流させた。反応液を放冷後、濾過した。濾物を反応溶液と同じ濃度のナトリウムメトキシドメタノール溶液で洗浄し、真空乾燥し、単核ルテニウム錯体M-2[RuBiHeBiTbpy2BiBzIm]0.133gを得た。実施例A2-C二核ルテニウム錯体色素2aの合成アルゴン雰囲気下、20mLのシュレンクに単核ルテニウム錯体M-10.038g,0.038mmol、単核ルテニウム錯体M-20.059g,0.036mmol及びN,N-ジメチルアセトアミド12.5mLを加えて脱気した。その後、2.45GHzのマイクロ波照射下にて攪拌しながら24分間還流させた。得られた反応液を濾過し、その濾液を減圧下で濃縮し、濃縮物に0.2mol/L水酸化ナトリウム水溶液16.3mLを加え、100°Cで2時間加熱した。反応液を放冷後、濾過した。濾物にメタノール7.5mL、水7.5mL、1mol/L水酸化ナトリウム水溶液0.02mLを加え、超音波攪拌を15分行った後、0.72mol/Lヘキサフルオロリン酸水溶液を用いて溶液のpHを3.8に調整し、一晩静置した。その後、濾過し、濾物をpH3.8ヘキサフルオロリン酸水溶液、アセトン:ジエチルエーテル=1:8の溶液で洗浄し、真空乾燥後、メタノール12mL、水12mL、1mol/L水酸化ナトリウム水溶液0.02mLを加え、超音波攪拌を15分行った後、0.72mol/Lヘキサフルオロリン酸水溶液を用いて溶液のpHを2.8に調整し、一晩静置した。その後、濾過し、濾物をpH2.8ヘキサフルオロリン酸水溶液で洗浄し、二核ルテニウム錯体色素2a0.034gを得た。この二核ルテニウム錯体色素の代表構造を式2aに示す。当該錯体色素は、カルボキシル基の1又は複数のプロトンが解離しているものもある。参考例A1既存の二核ルテニウム錯体色素3の合成既知の方法で二核ルテニウム錯体色素3を合成した。実施例A3-1多孔質チタニア電極の作製触媒化成製のチタニアペーストPST-18NRを透明層に、PST-400Cを拡散層に用い、旭硝子株式会社製透明導電性ガラス電極上にスクリーン印刷機を用いて塗布した。得られた膜を25°C、相対湿度60の雰囲気下で5分間エージングし、このエージングした膜を450°Cで30分間焼成した。冷却した膜に対し、同じ作業を所定の厚みになるまで繰り返し、16mm2の多孔質チタニア電極を作製した。実施例A3-2色素を吸着した多孔質チタニア電極の作製二核ルテニウム錯体色素の0.2mmol/l色素溶液溶媒:t-ブタノール/アセトニトリルの1:1混合溶媒に多孔質チタニア電極を30°Cで所定の時間浸漬し、乾燥して色素吸着多孔質チタニア電極を得た。実施例A3-3光化学電池の作製以上のようにして得られた色素吸着多孔質チタニア電極と白金板対極を重ね合わせた。次に、電解質溶液3-メトキシプロピオニトリルにヨウ化リチウム、ヨウ素、4-t-ブチルピリジン及び1,2-ジメチル-3-プロピルイミダゾリウムアイオダイドをそれぞれ0.1mol/l、0.05mol/l、0.5mol/l、0.6mol/lとなるように溶解したものを両電極の隙間に毛細管現象を利用して染み込ませることにより光化学電池を作製した。実施例A4紫外可視吸収スペクトル測定以下の錯体それぞれについて3×10-5mol/Lエタノール溶液を調製し、紫外可視吸収スペクトルを測定した。1本発明の二核ルテニウム錯体1a;実施例A1で合成2本発明の二核ルテニウム錯体2a;実施例A2で合成3既存の二核ルテニウム錯体3;参考例A1で合成二核ルテニウム錯体1aと二核ルテニウム錯体3の紫外可視吸収スペクトルを図1に、二核ルテニウム錯体2aと二核ルテニウム錯体3の紫外可視吸収スペクトルを図2に示す。本発明の錯体二核ルテニウム錯体色素、即ち、2,2’-ビピリジン環の4位及び4’位に[2,2’-ビチオフェン]-5-イル基を導入した錯体1aは、公知の4位及び4’位が無置換の二核ルテニウム錯体3と比べて吸収波長域が約40nm長波長化し、且つ最も長波長側のピークにおける同濃度条件下での吸光度が1.3倍増加していた。本発明の錯体2aは、公知の4位及び4’位が無置換の二核ルテニウム錯体3と比べて光の吸収波長域が約58nm長波長側へシフトしており、且つ350~450nm付近の吸光度が大幅に向上した。このことにより、本発明の錯体は、高い性能の光化学電池を製造するための色素となり得ることが判明した。<二核ルテニウム錯体色素B>参考例B1BiHexoStbpyの合成JournalOfAmericanChemicalSociety,2006年,128巻,4146-4154頁を参考に合成した。実施例B1二核ルテニウム錯体色素1bAr=4-ヘキシロキシフェニルの合成実施例B1-A単核ルテニウム錯体M-1;[RuEtcbpy2H2O2]OTf2の合成実施例A2-Aと同様にして、[RuEtcbpy2H2O2]OTf2を合成した。実施例B1-B単核ルテニウム錯体M-3;[BiBzImRuBiHexoStbpy2]Ar=4-ヘキシロキシフェニルの合成200mLの三口フラスコにBiHexoStbpy1.106g,1.973mmol、[RucodCl2]n0.268g,0.957mmol及びN,N-ジメチルホルムアミド100mLを加えて脱気した。その後、2.45GHzのマイクロ波照射下にて攪拌しながら34分間還流させた。反応液を放冷後、吸引濾過によって濾物を回収し、N,N-ジメチルホルムアミドで洗浄、真空乾燥し、[RuBiHexoStbpy2Cl2]0.779gを得た。次に、アルゴン雰囲気下、100mLの三口フラスコにRuBiHexoStbpy2Cl20.769g,0.595mmol、BiBzImH20.153g,0.654mmol及びエチレングリコール25mLを加えて脱気した。その後、2.45GHzのマイクロ波照射下にて攪拌しながら21分間還流させた。反応液を放冷後、アセトン70mL、水30mLを加え、室温で1時間攪拌した。その後、反応液を濾過した。濾液に2mLの水に溶解させたヘキサフルオロリン酸アンモニウム0.388g,2.380mmolを加え、室温で30分攪拌した。濾物を水で洗浄後、真空乾燥し、[RuBiHexoStbpy2BiBzImH2]PF620.789gを得た。続いて、100mLの三口フラスコに[RuBiHexoStbpy2BiBzImH2]PF620.751g,0.430mmol、メタノール11mL及び10リチウムメトキシドメタノール溶液1.63mL4.30mmolを加えて脱気した。その後、1時間還流させた。反応液を放冷後、濾過した。濾物を0.39mol/L反応溶液と同じ濃度リチウムメトキシドメタノール溶液で洗浄し、真空乾燥し、単核ルテニウム錯体M-3[RuBiHexoStbpy2BiBzIm]0.626gを得た。実施例B1-C二核ルテニウム錯体色素1bAr=4-ヘキシロキシフェニルの合成アルゴン雰囲気下、100mLの三口フラスコに単核ルテニウム錯体M-10.141g,0.139mmol、単核ルテニウム錯体M-30.202g,0.139mmol及びN,N-ジメチルアセトアミド25mLを加えて脱気した。その後、2.45GHzのマイクロ波照射下にて攪拌しながら22分間還流させた。得られた反応液を放冷後、減圧下で濃縮し、濃縮物に0.2mol/L水酸化ナトリウム水溶液36mLを加え、100°Cで2時間加熱した。反応液を放冷後、濾過した。濾物をアセトン:ジエチルエーテル=1:8の溶液で洗浄した。その後、濾物を水50mLに懸濁させ、0.72mol/Lヘキサフルオロリン酸水溶液を用いて溶液のpHを3.5に調整し、一晩静置した。その後、濾過し、濾物をpH3.5ヘキサフルオロリン酸水溶液、アセトン:ジエチルエーテル=1:8の溶液、及びジエチルエーテルで洗浄し、真空乾燥し、二核ルテニウム錯体色素1b0.125gを得た。この二核ルテニウム錯体色素の代表構造を式1bに示す。当該錯体色素は、カルボキシル基の1又は複数のプロトンが解離しているものもある。参考例B2二核ルテニウム錯体色素5実施例B1において4-ヘキシロキシスチリル基を無置換にしたものの合成既知の方法で二核ルテニウム錯体色素5を合成した。実施例B2光化学電池の作製実施例A3-1~A3-3と同様にして、色素吸着多孔質チタニア電極を作製し、光化学電池を作製した。実施例B3紫外可視吸収スペクトル測定以下の錯体それぞれについて3×10-5mol/Lエタノール溶液を調製し、紫外可視吸収スペクトルを測定した。1本発明の二核ルテニウム錯体1b;実施例B1で合成2既存の二核ルテニウム錯体5;参考例B2で合成二核ルテニウム錯体1bと既存の二核ルテニウム錯体5の紫外可視吸収スペクトルを図3に示す。本発明の錯体二核ルテニウム錯体色素、即ち、2,2’-ビピリジン環の4位及び4’位にスチリル基を導入した錯体1bは、公知の4位及び4’位が無置換の二核ルテニウム錯体5と比べて光の吸収波長域が約40nm長波長側へシフトしており、且つ最も長波長側のピークにおける同濃度条件下での吸光度が1.1倍増加していた。このことにより、本発明の錯体は、高い性能の光化学電池を製造するための色素となり得ることが判明した。実施例B4二核ルテニウム錯体色素2bAr=4-ヘキシロキシフェニル、R1=水素原子、R2同士が互いに結合してベンゼン環を形成の合成アルゴン雰囲気下、300mLの三口フラスコにジクロロ-p-シメンルテニウムダイマー0.200g,0.326mmol、BiHexoStbpy0.366g,0.653mmol及びN,N-ジメチルホルムアミド100mLを加えて脱気した。その後、60°Cで3.5時間反応させた。反応液を放冷後、H2dcbpy0.160g,0.655mmolを加え、再び脱気した後、140°Cで8.5時間反応させた。反応液を放冷後、1mol/L水酸化ナトリウム水溶液1.32mL、[Ruphen2BiBzIm]0.408g,0.588mmolを加え、3時間還流しながら反応させた。得られた反応液を減圧下で濃縮し、濃縮物にメタノール30mL及び2mol/L塩酸0.1mLを加え、濾過した。濾物をメタノールに溶解し、液体クロマトグラフィー展開溶媒;メタノール0.2容量のギ酸を含有;水0.2容量のギ酸を含有=88:12容量比で分取して、目的物を含有するフラクションを得た。得られたフラクションを減圧下で濃縮し、濃縮物をメタノール、アセトン及び0.4mol/Lヘキサフルオロリン酸水溶液pH2に懸濁させた後、一晩放置した。得られた固体を濾過し、二核ルテニウム錯体色素2b0.116gを得た。この二核ルテニウム錯体色素の代表構造を式2bに示す。当該錯体色素は、カルボキシル基の1又は複数のプロトンが解離しているものもある。参考例B3既存の二核ルテニウム錯体色素6の合成既知の方法で二核ルテニウム錯体色素6を合成した。実施例B5光化学電池の作製実施例A3-1~A3-3と同様にして、色素吸着多孔質チタニア電極を作製し、光化学電池を作製した。実施例B6紫外可視吸収スペクトル測定以下の錯体それぞれについて3×10-5mol/Lエタノール溶液を調製し、紫外可視吸収スペクトルを測定した。1本発明の二核ルテニウム錯体2b;実施例B4で合成2既存の二核ルテニウム錯体6;参考例B3で合成二核ルテニウム錯体2bと既存の二核ルテニウム錯体6の紫外可視吸収スペクトルを図4に示す。実施例B7光電変換効率の測定本発明の二核ルテニウム錯体2bと既存の二核ルテニウム錯体6について、得られた光化学電池の光電変換効率を、英弘精機株式会社製のソーラーシュミレーターを用い、100mW/cm2の擬似太陽光を照射し測定した。その結果を表1に示す。本発明の錯体二核ルテニウム錯体色素、即ち、2,2’-ビピリジン環の4位及び4’位にスチリル基を導入した錯体2bは、公知の4位及び4’位にジカルボン酸を持つ二核ルテニウム錯体6と比べて光の吸収波長域が約40nm長波長側へシフトしており、且つ最も長波長側のピークにおける吸光係数が1.1倍増加していた。更に、相対的に高い光電変換効率を示していた。これらのことにより、本発明の錯体は、高い性能の光化学電池を製造するための色素となり得ることが判明した。<二核ルテニウム錯体色素C>実施例C1二核ルテニウム錯体色素C2左側のRuの配位子:R1=ノニル基、R2=水素原子;右側のRuの配位子:R2同士が互いに結合してベンゼン環を形成の合成アルゴン雰囲気下、100mLの三口フラスコにジクロロ-p-シメンルテニウムダイマー0.100g,0.164mmol、dnbpy0.139g,0.329mmol及びN,N-ジメチルホルムアミド50mLを加えて脱気した。その後、60°Cで4時間反応させた。反応液を放冷後、H2dcbpy0.080g,0.328mmolを加え、再び脱気した後、160°Cで4時間反応させた。反応液を放冷後、1mol/L水酸化ナトリウム水溶液0.67mL、[Ruphen2BiBzIm]0.207g,0.298mmolを加え、5.5時間還流しながら反応させた。得られた反応液を減圧下で濃縮し、濃縮物をメタノール30mLに溶解させた後、pH2のヘキサフルオロリン酸水溶液8mLを加え、析出した固体を濾過した。次いで、濾液にpH2のヘキサフルオロリン酸水溶液16.5mLを加え、析出した固体を濾過した。濾物を乾燥させた後、メタノールに溶解し、液体クロマトグラフィー展開溶媒;メタノール0.2容量のギ酸を含有で分取して、目的物を含有するフラクションを得た。得られたフラクションを減圧下で濃縮し、濃縮物をメタノール10mLに溶解させた。その後、pH2のヘキサフルオロリン酸水溶液10mLを加えた。析出した固体を濾過し、二核ルテニウム錯体色素C20.104gを得た。この二核ルテニウム錯体色素の代表構造を式C2に示す。当該錯体色素は、カルボキシル基の1又は複数のプロトンが解離しているものもある。実施例C2二核ルテニウム錯体色素C3R1=ノニル基、R2=水素原子の合成アルゴン雰囲気下、200mLの三口フラスコにジクロロ-p-シメンルテニウムダイマー0.200g,0.327mmol、dnbpy0.277g,0.657mmol及びN,N-ジメチルホルムアミド100mLを加えて脱気した。その後、60°Cで4時間反応させた。反応液を放冷後、H2dcbpy0.160g,0.656mmolを加え、再び脱気した後、160°Cで4時間反応させた。反応液を放冷後、1mol/L水酸化ナトリウム水溶液1.34mL、[Rudnbpy2BiBzIm]0.678g,0.589mmolを加え、2時間還流しながら反応させた。得られた反応液を減圧下で濃縮し、濃縮物をメタノールに溶解し、液体クロマトグラフィー展開溶媒;メタノール0.2容量のギ酸を含有で分取して、目的物を含有するフラクションを得た。得られたフラクションを減圧下で濃縮し、濃縮物をメタノール2.5mLに溶解させた。その後、pH2のヘキサフルオロリン酸水溶液2.5mLを加えた。析出した固体を濾過し、二核ルテニウム錯体色素C30.096gを得た。この二核ルテニウム錯体色素の代表構造を式C3に示す。当該錯体色素は、カルボキシル基の1又は複数のプロトンが解離しているものもある。参考例C1二核ルテニウム錯体色素C4左側のRuの配位子:R1=COOH、R2=水素原子;右側のRuの配位子:R2同士が互いに結合してベンゼン環を形成の合成既知の方法で二核ルテニウム錯体色素C4を合成した。参考例C2二核ルテニウム錯体色素C5左側のRuの配位子:R1=COOH、R2=水素原子;右側のRuの配位子:R1=ノニル基、R2=水素原子の合成既知の方法で二核ルテニウム錯体色素C5を合成した。実施例C3光化学電池の作製実施例A3-1~A3-3と同様にして、色素吸着多孔質チタニア電極を作製し、光化学電池を作製した。実施例C4耐久性評価得られた光化学電池を60°C暗所で所定の時間静置した後、室温に戻し、光電変換効率ηを英弘精機株式会社製のソーラーシュミレーターを用い、100mW/cm2の擬似太陽光を照射し測定した。各々の錯体色素の60°C暗所放置1日後の光電変換効率を100とした場合の5日後の光電変換効率の維持率を表2に示す。以上の結果より、本発明の錯体色素を用いると、R1にカルボキシル基を有する錯体と比べて、光電変換効率の維持率即ち、耐久性が向上することが判明した。"